(57)【要約】【課題】基板の一方の表面に複数個の湾曲菱形柱ユニットを形成し、湾曲菱形柱ユニットに複数個の拡散粒子を混合し、入射される光線を有効に散乱させることにより、一次光線の透過率を増やし、光線の全反射を避け、光の消耗率を低く抑えることができる【解決手段】基材１１には第一表面１１ａと第二表面１１ｂが形成される。湾曲菱形柱ユニット１２は基材１１の第一表面１１aに配列され、拡散粒子１３は少なくとも湾曲菱形柱ユニット１２の内に混合されることにより、第二表面１１ｂから入射される光線は同時に拡散が生じられ、さらに湾曲菱形柱ユニット１２には少なくとも一個の湾曲延伸曲面が形成されることにより、適当な表面曲率の変化が生じられて上記光線を導引して少なくとも二次元の屈折が生じられ、そして再び湾曲菱形柱ユニット１２から射出するように構成されている。【選択図】  図３
2008102472.tif 000002
【特許請求の範囲】
【請求項１】
基材（１１）、複数個の湾曲菱形柱ユニット（１２）および複数個の拡散粒子（１３）により構成される拡散粒子を有する複合式の輝度増強フィルムであって、基材（１１）には第一表面（１１ａ）と第二表面（１１ｂ）が形成され、複数個の湾曲菱形柱ユニット（１２）には少なくとも一個の湾曲延伸曲面が形成されることにより、第二表面（１１ｂ）から入射される光線を導引して少なくとも二次元の屈折が生じられ、さらに複数個の拡散粒子（１３）は少なくとも湾曲菱形柱ユニット（１２）の内に混合されることにより、第二表面（１１ｂ）から入射される光線は同時に拡散が生じられ、そして再び湾曲菱形柱ユニット（１２）から射出するように形成されることを特徴とする拡散粒子を有する複合式の輝度増強フィルム。
【請求項２】
拡散粒子（１３）は湾曲菱形柱ユニット（１２）に相対する混合重量比は１％から３５％の間であることを特徴とする請求項１記載の拡散粒子を有する複合式の輝度増強フィルム。
【請求項３】
拡散粒子（１３）はアクリル材質またはガラス質材質から選択することを特徴とする請求項１記載の拡散粒子を有する複合式の輝度増強フィルム。
【請求項４】
上記ガラス質材質は二酸化珪素、三酸化二アルミニウム、酸化ホウ素、酸化カルシウム、酸化マグネシウム、シリコン樹脂、ポリエステル樹脂またはスチレン樹脂から選択することを特徴とする請求項３記載の拡散粒子を有する複合式の輝度増強フィルム。
【請求項５】
拡散粒子（１３）の平均粒径は０．５ミクロンから３０ミクロンの間であることを特徴とする請求項１記載の拡散粒子を有する複合式の輝度増強フィルム。
【請求項６】
拡散粒子（１３）の形状は球状、長円状、楕円状、かんらん状、卵形または不規則の多面体状から選択することを特徴とする請求項１記載の拡散粒子を有する複合式の輝度増強フィルム。
【請求項７】
湾曲菱形柱ユニット（１２）の上記少なくとも一個の湾曲延伸曲面は選択的に複数個の側脊部（１２１）を有するように形成されることを特徴とする請求項１記載の拡散粒子を有する複合式の輝度増強フィルム。
【請求項８】
湾曲菱形柱ユニット（１２）は第一傾斜面（１２ａ）と第二傾斜面（１２ｂ）により組成され、第一傾斜面（１２ａ）と第二傾斜面（１２ｂ）の内に少なくとも一個は上記湾曲延伸曲面からなることを特徴とする請求項１記載の拡散粒子を有する複合式の輝度増強フィルム。
【請求項９】
湾曲菱形柱ユニット（１２）の第一傾斜面（１２ａ）と第二傾斜面（１２ｂ）は選択的に交錯した複数個の側脊部（１２１）を有するように形成されることを特徴とする請求項８記載の拡散粒子を有する複合式の輝度増強フィルム。
【請求項１０】
各湾曲菱形柱ユニット（１２）の第一傾斜面（１２ａ）と第二傾斜面（１２ｂ）の波の山の角度は７０°から１６０°の間であることを特徴とする請求項８記載の拡散粒子を有する複合式の輝度増強フィルム。
【請求項１１】
各二個の隣接する湾曲菱形柱ユニット（１２）は同じ規則の湾曲径路に沿って表面曲率を変化することを特徴とする請求項１記載の拡散粒子を有する複合式の輝度増強フィルム。
【請求項１２】
各二個の隣接する湾曲菱形柱ユニット（１２）は異なる規則の湾曲径路に沿って表面曲率を変化することを特徴とする請求項１記載の拡散粒子を有する複合式の輝度増強フィルム。
【請求項１３】
湾曲菱形柱ユニット（１２）は基材（１１）に相対して実質的に同じ垂直の高さを有するように形成されることを特徴とする請求項１記載の拡散粒子を有する複合式の輝度増強フィルム。
【請求項１４】
湾曲菱形柱ユニット（１２）の垂直の高さは１０ミクロンから１００ミクロンの間であることを特徴とする請求項１３記載の拡散粒子を有する複合式の輝度増強フィルム。
【請求項１５】
湾曲菱形柱ユニット（１２）の水平の巾は１０ミクロンから２５０ミクロンの間であることを特徴とする請求項１記載の拡散粒子を有する複合式の輝度増強フィルム。
【請求項１６】
湾曲菱形柱ユニット（１２）は紫外線硬化接着剤から選択することを特徴とする請求項１記載の拡散粒子を有する複合式の輝度増強フィルム。
【請求項１７】
基材（１１）は可撓性の透明基材から選択することを特徴とする請求項１記載の拡散粒子を有する複合式の輝度増強フィルム。
【請求項１８】
上記可撓性の透明基材はポリエチレンテレフタレート、ポリエチレン、ポリエチレンナフタレート、ポリカーボネート、ポリビニルアルコール、ポリ塩化ビニルまたは高分子化合物から選択することを特徴とする請求項１７記載の拡散粒子を有する複合式の輝度増強フィルム。
【請求項１９】
複数個の拡散粒子（１３）は第二表面（１１ｂ）に入射される光線を同時に拡散を生じさせ、そして再び湾曲菱形柱ユニット（１２）から射出することにより、入射される光線の一次光線の透過率を１０％から９０の間％まで増やすことを特徴とする請求項１記載の拡散粒子を有する複合式の輝度増強フィルム。
【発明の詳細な説明】
【技術分野】
【０００１】
本発明は、拡散粒子を有する複合式の輝度増強フィルムに関するもので、特に液晶表示器（Liquid Crystal Display）に使用される輝度増強フィルムにおいて、一方の表面に複数個の湾曲菱形柱ユニットを形成し、そして複数個の拡散粒子を混合することにより、拡散と集光による二重の効果を提供できる複合式の輝度増強フィルムに係るものである。
【背景技術】
【０００２】
従来の輝度増強フィルムとしては、図１０、１１に示すように、輝度増強フィルム９には基板９１および複数個の菱状柱ユニット９２が含まれ、菱状柱ユニット９２は基板９１の第一表面に平行になるように配列される。菱状柱ユニット９２は二個の傾斜面により組成され、菱状柱ユニット９２により光線を屈折して集光の現象を生じさせるようにしたものがある。
【０００３】
また、従来の拡散フィルムとしては、ＰＣＴ特許出願番号第２００５／００６０３０号の「OPTICAL FILM FOR BLCKLIGHT UNIT AND BLCKLIGHT UNIT USING THE SAME」においては基板、反射図案と複数個の拡散粒子が含まれる。基板の表面には反射図案が形成され、基板により光線を屈折して集光の現象を生じることができる。拡散粒子は反射図案と基板の内の各部位に散布されることにより、光線は拡散の効果を有するように形成されるようにしたものがある（例えば、特許文献１を参照）。
【０００４】
また、従来の拡散フィルムとして、特開平０９−３０４６０７号の「光拡散フィルム」にあっては基板および光拡散層が含まれる。基板の表面には光拡散層が形成され、基板により光線を屈折して集光の現象を生じることができる。光拡散層は一個の透明樹脂と複数個の微粒子により組成され、微粒子は透明樹脂の内に散布され、さらに光拡散層の表面には微細なざらざら表面が形成されることにより、光線は拡散の効果を提供するように形成されるようにしたものがある（例えば、特許文献２を参照）。
【０００５】
また、従来の拡散フィルムとして、アメリカ特許第６,４１７,８３１号の「DIFFUSED LIGHT CONTROLLING OPTICAL SHEET, BACK LIGHT DEVICE AND LIQUID CRYSTAL DISPLAY APPARATUS」では、基板、複数個の突出部および複数個の微細材料が含まれる。基板の表面には突出部が形成され、基板により光線を屈折して集光の現象を生じることができる。突出部の内には他に微細材料が散布され、さらに上記突出部の表面にはざらざら表面が形成されることにより、光線は拡散の効果を提供するように形成されるようにしたものがある（例えば、特許文献３を参照）。
【０００６】
また、従来の拡散フィルムとして、アメリカ公開第２００５／０２５７３６３号の「OPTICAL DIFFUSION PLATE APPLIED FOR DIRECT-TYPE BACKLIGHT MODULE AND MANUFACTURING METHOD THEREOF」では、基板、鋸歯構造層および光学拡散剤が含まれる。基板の表面には鋸歯構造層が形成され、基板により光線を屈折して集光の現象を生じることができる。基板と鋸歯構造層の内には他に同時に光学拡散剤が混合されることにより、光線は拡散の効果を提供するように形成されるようにしたものがある（例えば、特許文献４を参照）。
【０００７】
また、従来の輝度増強フィルムとして、中華民国公告第Ｍ２７７９５０号の「輝度増強フィルムと輝度増強フィルムを採用する背面光のモジュール」では、基板、複数個の棒状菱形鏡および複数個の散乱粒子が含まれる。基板の表面には棒状の菱形鏡が形成され、基板により光線を屈折して集光の現象を生じることができる。散乱粒子は基板の内に混合されることにより、光線は拡散の効果を提供するように形成されるようにしたものがある（例えば、特許文献５を参照）。
【０００８】
さらに、従来の輝度増強フィルムとして、本発明の出願人の出願であるアメリカ公開第２００５／０２３７６４１号の「BRIGHTNESS ENHANCEMENT FILM HAVING CURVED PRISM UNITS」にあっては、基板および複数個の湾曲菱形柱ユニットが含まれる。基板の表面には湾曲菱形柱ユニットが形成され、湾曲菱形柱ユニットにはそれぞれ少なくとも一個の湾曲延伸曲面が形成され、基板は曲率の変化を有して光線を屈折して二次元による集光の現象を生じることができるようにしたものがある（例えば、特許文献６を参照）。
【特許文献１】ＰＣＴ特許出願番号第２００５／００６０３０号明細書
【特許文献２】特開平０９−３０４６０７号公報
【特許文献３】アメリカ特許第６，４１７，８３１号公報
【特許文献４】アメリカ公開第２００５／０２５７３６３号公報
【特許文献５】中華民国公告第Ｍ２７７９５０号公報
【特許文献６】アメリカ公開第２００５／０２３７６４１号公報
【０００９】
上記のような従来の輝度増強フィルムにおいては、例えば、光線９３が基板９１の第二表面に相対して比較的大きい入射角度で基板９１に入射した時（すなわち、光線９３は基板９１の第二表面とは比較的垂直にならないように）、光線９３はスムースに屈折して基板９１の第一表面の菱状柱ユニット９２から射出することができる。しかし、光線９４が基板９１の第二表面に相対して比較的小さい入射角度（６°から９°より小さく）で基板９１に入射した時（すなわち、光線９４は基板９１の第二表面とは比較的垂直になるように）、光線９４は屈折して菱状柱ユニット９２から射出することができず、反って全反射によって再び基板９１の第二表面から射出するため、光線９４の一次透過率を減らし、光の消耗率を増やしてしまうという問題点があった。
【００１０】
また、特許文献１から特許文献５に掲示されたような従来の輝度増強フィルムにおいては、全て基板および／または屈折図案層の内に拡散粒子を混合するもので、上記屈折図案層に対して改良を行っていないため、上記屈折図案層には湾曲の構造を有しないという問題点があった。
【００１１】
さらに、特許文献６に掲示された従来の輝度増強フィルムにおいては、特許文献１から特許文献５のものに対して比較的よい屈折の集光効果を得るべく、輝度増強フィルムをさらに改良したものである。また、本発明は本発明の出願人が以前出願した湾曲菱形柱ユニットに基づいて上述した従来のような輝度増強フィルムの問題点を改良しようとするものである。
【発明の開示】
【発明が解決しようとする課題】
【００１２】
本発明はこのような問題点に鑑みて発明されたものであって、その目的とするところは、基板の一方の表面に複数個の湾曲菱形柱ユニットを形成し、湾曲菱形柱ユニットは適当な表面曲率の変化を生じるのに用いられ、そして湾曲菱形柱ユニットに複数個の拡散粒子を混合することにより、二次元集光と均一拡散による二重の効果を提供することができ、さらに小角度の入射光線による全反射の確率を減らすことにより、一次光線の透過率を有効に高めると共に、光の消耗率を低く抑えることができる拡散粒子を有する複合式の輝度増強フィルムを提供しようとするものである。
【００１３】
本発明の第一の目的は、基板の一方の表面に複数個の湾曲菱形柱ユニットを形成し、湾曲菱形柱ユニットに複数個の拡散粒子を混合し、入射される光線を有効に散乱させることにより、一次光線の透過率を増やし、光線の全反射を避け、さらに光の消耗率を低く抑えることができる拡散粒子を有する複合式の輝度増強フィルムを提供することである。
【００１４】
本発明の第二の目的は、基板の一方の表面に複数個の湾曲菱形柱ユニットを形成し、湾曲菱形柱ユニットに複数個の拡散粒子を混合し、入射される光線の射出角度を制御し、さらにすでに拡散された散乱の光線を集中さぜることにより、輝度増強フィルムの輝度を増やすことができる拡散粒子を有する複合式の輝度増強フィルムを提供することにある。
【００１５】
本発明の第三の目的は、基板の一方の表面に複数個の湾曲菱形柱ユニットを形成し、湾曲菱形柱ユニットに複数個の拡散粒子を混合し、入射される光線を均一に散乱させることにより、光源の均一度を高め、さらに光源を修飾することができる拡散粒子を有する複合式の輝度増強フィルムを提供することである。
【００１６】
本発明の第四の目的は、基板の一方の表面に複数個の湾曲菱形柱ユニットを形成し、湾曲菱形柱ユニットに複数個の拡散粒子を混合し、入射される光線を均一に分布するまで散乱させることにより、輝度の均一性を増やし、水平と垂直の半輝度の角度を増やし、視角が大きくなり、さらに大視角の輝度値が高くなる拡散粒子を有する複合式の輝度増強フィルムを提供することである。
【００１７】
本発明の第五の目的は、基板の一方の表面に複数個の湾曲菱形柱ユニットを形成し、湾曲菱形柱ユニットに複数個の拡散粒子を混合し、入射される光線を散乱させて比較的高い霧濃度を獲得することにより、輝度増強フィルムの構造の欠陥を修飾し、製品の歩留りを高め、さらに製造コストを低く抑えることができる拡散粒子を有する複合式の輝度増強フィルムを提供することである。
【００１８】
本発明の第六の目的は、基板の一方の表面に複数個の湾曲菱形柱ユニットを形成し、湾曲菱形柱ユニットに複数個の拡散粒子を混合し、入射される光線を均一に散乱させることにより、再び拡散フィルムを合わせて設置する必要がないため、背面光のモジュールを簡単化にし、組立のコストを低く抑えることができる拡散粒子を有する複合式の輝度増強フィルムを提供することである。
【課題を解決するための手段】
【００１９】
上記目的を達成するために、本発明による拡散粒子を有する複合式の輝度増強フィルムは、下記のようになるものである。すなわち、
基材、複数個の湾曲菱形柱ユニットおよび複数個の拡散粒子により構成される。基材には第一表面と第二表面が形成される。複数個の湾曲菱形柱ユニットには少なくとも一個の湾曲延伸曲面が形成されることにより、第二表面から入射される光線を導引して少なくとも二次元の屈折が生じられる。さらに複数個の拡散粒子は少なくとも湾曲菱形柱ユニットの内に混合されることにより、第二表面から入射される光線は同時に拡散が生じられ、そして再び湾曲菱形柱ユニットから射出するように形成される。
【００２０】
本発明による拡散粒子を有する複合式の輝度増強フィルムは、拡散粒子は湾曲菱形柱ユニットに相対する混合重量比は１％から３５％の間であることもできる。また、拡散粒子はアクリル材質またはガラス質材質から選択することもできる。また、ガラス質材質は二酸化珪素、三酸化二アルミニウム、酸化ホウ素、酸化カルシウム、酸化マグネシウム、シリコン樹脂、ポリエステル樹脂またはスチレン樹脂から選択することもできる。また、拡散粒子の平均粒径は０．５ミクロンから３０ミクロンの間であることもできる。また、拡散粒子の形状は球状、長円状、楕円状、かんらん状、卵形または不規則の多面体状から選択することもできる。また、湾曲菱形柱ユニットの上記少なくとも一個の湾曲延伸曲面は選択的に複数個の側脊部を有するように形成されることもできる。また、湾曲菱形柱ユニットは第一傾斜面と第二傾斜面により組成され、第一傾斜面と第二傾斜面の内に少なくとも一個は上記湾曲延伸曲面からなることもできる。また、湾曲菱形柱ユニットの第一傾斜面と第二傾斜面は選択的に交錯した複数個の側脊部を有するように形成されることもできる。また、各湾曲菱形柱ユニットの第一傾斜面と第二傾斜面の波の山の角度は７０°から１６０°の間であることもできる。また、各二個の隣接する湾曲菱形柱ユニットは同じ規則の湾曲径路に沿って表面曲率を変化することもできる。また、各二個の隣接する湾曲菱形柱ユニットは異なる規則の湾曲径路に沿って表面曲率を変化することもできる。また、湾曲菱形柱ユニットは基材に相対して実質的に同じ垂直の高さを有するように形成されることもできる。また、湾曲菱形柱ユニットの垂直の高さは１０ミクロンから１００ミクロンの間であることもできる。また、湾曲菱形柱ユニットの水平の巾は１０ミクロンから２５０ミクロンの間であることもできる。また、湾曲菱形柱ユニットは紫外線硬化接着剤から選択することもできる。また、基材は可撓性の透明基材から選択することもできる。また、可撓性の透明基材はポリエチレンテレフタレート、ポリエチレン、ポリエチレンナフタレート、ポリカーボネート、ポリビニルアルコール、ポリ塩化ビニルまたは高分子化合物から選択することもできる。また、複数個の拡散粒子は第二表面に入射される光線を同時に拡散を生じさせ、そして再び湾曲菱形柱ユニットから射出することにより、入射される光線の一次光線の透過率を１０％から９０の間％まで増やすこともできる。
【発明の効果】
【００２１】
本発明の拡散粒子を有する複合式の輝度増強フィルムによれば、基板の一方の表面に複数個の湾曲菱形柱ユニットを形成し、湾曲菱形柱ユニットに複数個の拡散粒子を混合し、入射される光線を有効に散乱させることにより、一次光線の透過率を増やし、光線の全反射を避け、さらに光の消耗率を低く抑えることができるという利点がある。
【００２２】
本発明の拡散粒子を有する複合式の輝度増強フィルムによれば、基板の一方の表面に複数個の湾曲菱形柱ユニットを形成し、湾曲菱形柱ユニットに複数個の拡散粒子を混合し、入射される光線の射出角度を制御し、さらにすでに拡散された散乱の光線を集中さぜることにより、輝度増強フィルムの輝度を増やすことができるという利点がある。
【００２３】
本発明の拡散粒子を有する複合式の輝度増強フィルムによれば、基板の一方の表面に複数個の湾曲菱形柱ユニットを形成し、湾曲菱形柱ユニットに複数個の拡散粒子を混合し、入射される光線を均一に散乱させることにより、光源の均一度を高め、さらに光源を修飾することができるという利点がある。
【００２４】
本発明の拡散粒子を有する複合式の輝度増強フィルムによれば、基板の一方の表面に複数個の湾曲菱形柱ユニットを形成し、湾曲菱形柱ユニットに複数個の拡散粒子を混合し、入射される光線を均一に分布するまで散乱させることにより、輝度の均一性を増やし、水平と垂直の半輝度の角度を増やし、視角が大きくなり、さらに大視角の輝度値が高くなるという利点がある。
【００２５】
本発明の拡散粒子を有する複合式の輝度増強フィルムによれば、基板の一方の表面に複数個の湾曲菱形柱ユニットを形成し、湾曲菱形柱ユニットに複数個の拡散粒子を混合し、入射される光線を散乱させて比較的高い霧濃度を獲得することにより、輝度増強フィルムの構造の欠陥を修飾し、製品の歩留りを高め、さらに製造コストを低く抑えることができるという利点がある。
【００２６】
本発明の拡散粒子を有する複合式の輝度増強フィルムによれば、基板の一方の表面に複数個の湾曲菱形柱ユニットを形成し、湾曲菱形柱ユニットに複数個の拡散粒子を混合し、入射される光線を均一に散乱させることにより、再び拡散フィルムを合わせて設置する必要がないため、背面光のモジュールを簡単化にし、組立のコストを低く抑えることができるという利点がある。
【発明を実施するための最良の形態】
【００２７】
本発明の実施の形態について、以下、図面を参照して説明する。
【実施例１】
【００２８】
図１、２を参照すると、本発明の実施例１の拡散粒子を有する複合式の輝度増強フィルム１には基材１１、複数個の湾曲菱形柱ユニット１２および複数個の拡散粒子１３が含まれる。基材１１には第一表面１１ａと第二表面１１ｂが形成され、そして基板１１は光線が貫穿して透過するのに用いられる。基材１１の第一表面１１ａは好ましくは基板１１の光線射出側とし、そして第二表面１１ｂは好ましくは基材１１の光線入射側とすることができるが、その反対であっても可能である。湾曲菱形柱ユニット１２は湾曲の輪郭を有する微細構造（microstructure）のユニットからなり、湾曲菱形柱ユニット１２は互いに隣接するように基板１１の第一表面１１ａの上に配列され、さらに湾曲菱形柱ユニット１２は好ましくは基材１１の光線射出側に位置するように形成されるが、光線の入射側に位置するように形成されるのも可能である。湾曲菱形柱ユニット１２は第一傾斜面１２ａと第二傾斜面１２ｂにより組成され、第一傾斜面１２ａと第二傾斜面１２ｂの内に少なくとも一個は湾曲延伸曲面からなると共に、規則または不規則な波浪状の湾曲に形成することにより、表面曲率の変化を生じることができ、さらに少なくとも二次元の方向において光線の屈折を生じることができるため、良好な集光の現象を生じることができる。
【００２９】
再び図１、２を参照すると、さらに詳しく言えば、本発明の実施例１において各湾曲菱形柱ユニット１２の第一傾斜面１２ａと第二傾斜面１２ｂの波の山の角度は好ましくは７０°から１６０°の間であり、特に８５°から９５°の間である。各二個の隣接する湾曲菱形柱ユニット１２は好ましくは選択的に実質上として同じ垂直の高さＨ（垂直の高さとは基材１１の平面と垂直になる高さを指す）を有するように形成され、上記垂直の高さは好ましくは１０μｍ（ミクロン）から１００μｍ（ミクロン）の間であり、特に２０μｍから７５μｍの間である。また、各二個の隣接する湾曲菱形柱ユニット１２は好ましくは選択的に水平の巾Ｗ（水平の巾とは基材１１の平面と平行になる巾を指す）を有するように形成され、上記水平の巾は好ましくは１０μｍ（ミクロン）から２５０μｍ（ミクロン）の間であり、特に２５μｍから８０μｍの間である。さらに、各二個の隣接する湾曲菱形柱ユニット１２は好ましくは選択的に同じ規則の湾曲径路に沿って表面曲率を変化するように形成され、例えば上記湾曲径路の変化は先ず右へ向かって５μｍ湾曲し、それから左へ向かって５μｍ湾曲することができるが、異なる規則または不規則の湾曲径路に沿って表面曲率を変化することもできる。
【実施例２】
【００３０】
図２ａを参照すると、本発明の実施例２の拡散粒子を有する複合式の輝度増強フィルム１において、湾曲菱形柱ユニット１２の第一傾斜面１２ａと第二傾斜面１２ｂ（すなわち少なくとも一個の湾曲延伸曲面）にはさらに選択的に相互に交錯した複数個の側脊部１２１が突出するように設けることができ、それによって連続の変化、同じ表面曲率または異なる表面曲率の変化を選択することができる。
【００３１】
再び図１、２を参照すると、本発明の実施例１の基材１１と湾曲菱形柱ユニット１２は同じ透光材質から一体成形の方式を利用して製造することができる。または、基材１１と湾曲菱形柱ユニット１２は異なる透光材質から貼接、押印、ロールまたは型押成形などの成形方式を利用して製造することにより、異なる特性または製造の要求に答えることができ、さらに本発明の適用の範囲と製造の自由度を増やすことができる。基材１１は各種の可撓性を有する透明基材から選択することができ、例えばポリエチレンテレフタレート（polyethylene-terephthalate; PET）、ポリエチレン（PE）、ポリエチレンナフタレート（PEN）、ポリカーボネート（PC）、ポリビニルアルコール（PVA）、ポリ塩化ビニル（PVC）またはその他の高分子化合物の少なくとも一種またはその組成物から選択することができる。また、湾曲菱形柱ユニット１２は好ましくは紫外線硬化接着剤（UV接着剤）から選択することができる。
【００３２】
再び図１、２を参照し、そして同時に図１２に示す本発明の実施例１の拡散粒子を有する複合式の輝度増強フィルムによる顕微鏡の５００倍顕微写真を参照すると、本発明の実施例１の拡散粒子１３は一定に予定される比率に従って無作為で湾曲菱形柱ユニット１２の材質の内に混合され、拡散粒子１３が湾曲菱形柱ユニット１２に相対する重量の比率は好ましくは約１％から３５％の間であり、特に約１％から２５％の間である。拡散粒子１３は、好ましくは、湾曲菱形柱ユニット１２と異なる材質を選択し、例えばアクリル（acrylic）材質および／またはガラス質（glass）材質であり、上記ガラス質材質は二酸化珪素（SiO2）、三酸化二アルミニウム（Al2O3）、酸化ホウ素（B2O3）、酸化カルシウム（CaO）、酸化マグネシウム（MgO）、シリコン樹脂（silicone resin）、ポリエステル樹脂（polyester resin）またはスチレン樹脂（styrene resin）の少なくとも一種またはその組成物から選択することができる。そのため、製造過程時において本発明においてはいかなる一種の従来の混合方式を採用することができ、例えば１００重量単位毎の紫外線硬化接着剤の中に適当に１から３５の重量単位のアクリル材質またはガラス質材質を混入することにより、拡散粒子１３が混合された湾曲菱形柱ユニット１２の構造を製成することができる。また、拡散粒子１３の平均粒径は好ましくは０．５μm（ミクロン）から３０μm（ミクロン）の間を維持し、特に平均粒径は０．５μm（ミクロン）から１０μm（ミクロン）の間であるため、加工の品質を制御するのに役立つことができる。拡散粒子１３の形状は球状、長円状、楕円状、かんらん状、卵形または不規則の多面体状の少なくとも一種またはその混合から選択することができる。
【００３３】
再び図１、２、３を参照すると、本発明の実施例１の輝度増強フィルム１において、湾曲菱形柱ユニット１２の第一傾斜面１２ａと第二傾斜面１２ｂの形態は同じまたは不同を選択することができるが、第一傾斜面１２ａと第二傾斜面１２ｂの内に少なくとも一個は湾曲延伸曲面からなり、上記湾曲延伸曲面は規則または不規則の波浪状の湾曲を形成することにより、表面曲率の変化を生じることができるため、基材１１の第二表面１１ｂから入射される光線１４または光線１５を導引して少なくとも二次元の屈折が生じるのに役立つことができる。また、材質の不同に基づいて本発明の拡散粒子１３は不規則状または規則状に湾曲菱形柱ユニット１２の内に混合され、さらに各拡散粒子１３と湾曲菱形柱ユニット１２との交接の境界面（表示せず）は光線の屈折の境界面を提供することにより、光線１４または光線１５は上記交接の境界面により多様化の屈折と散乱を形成することができるため、相対的に拡散と角度変化の確率を増やすことができる。
【００３４】
このように、図３を参照すると、光線が基材１１の第二表面１１ｂに相対して比較的大きい入射角度で基材１１に入射したり（すなわち、光線１４は基材１１の第二表面１１ｂとは比較的垂直にならない）、或いは光線１５が第二表面１１ｂに相対して比較的小さい入射角度（６°から９°より小さく）で基材１１に入射したり（すなわち、光線１５は基材１１の第二表面１１ｂとは比較的垂直になる）すると、光線１４と光線１５は全て拡散粒子１３によって角度を変えて拡散の効果を獲得することができ、さらに光線１４と光線１５も拡散粒子１３によって無数の拡散による分光が生じられることにより、射出角度を修正し、さらに光線を集中することができるため、スムースに屈折して湾曲菱形柱ユニット１２の第一傾斜面１２ａと第二傾斜面１２ｂから射出することができると同時に、相対的に霧濃度を高め、構造の欠陥を修飾することができる。
【００３５】
さらに詳しく言えば、本発明の拡散粒子１３は光線の全反射を確率を有効に低く抑えることができる。また、湾曲菱形柱ユニット１２の第一傾斜面１２ａと第二傾斜面１２ｂも湾曲表面の曲率を提供することができるため、光線の全反射の確率を低く抑え、すでに拡散された散乱の光線を集中し、さらに輝度増強フィルムの輝度を増やすことができる。
【００３６】
図４を参照すると、図４は本発明の実施例１の拡散粒子を有する複合式の輝度増強フィルムによる一次光線の透過率と反射率との曲線図である。本発明の拡散粒子を有する複合式の輝度増強フィルムによれば、確実に光線１４と光線１５の一次光線の透過率を大幅に高め、光消耗率を低く抑えることができる。すなわち、現有の紫外線硬化接着剤の中に拡散粒子を混合させることにより、元来の小角度の入射光線を拡散粒子の散乱を経て、さらに湾曲菱形柱ユニットの中に角度の修正と光線の集中を経た後、再び第一表面から射出することにより、「一次光線の透過率」の増加に達し、そして小角度の入射光線が「全反射」されるのを減らし、「光消耗率」を低く抑え、さらに最適な少なくとも二次元による集光効果を獲得することができる。
【００３７】
図５を参照すると、図５は本発明の実施例１の拡散粒子を有する複合式の輝度増強フィルム１（拡散粒子１３を含む湾曲菱形柱ユニット１２）と図１１に示す従来の輝度増強フィルム９（拡散粒子を含まない湾曲菱形柱ユニット）との一次光線の透過率の曲線比較図である。図１１に示す従来の輝度増強フィルム９と比較してみると、本発明の輝度増強フィルム１の一次透過率の増加幅は約１０％から９０％の間である。また、光源の均一度を高め、光源を修飾することができ、そして輝度の均一性を増やし、水平と垂直の半輝度の角度を増やし、視角が大きくなり、大視角の輝度値が高くなるという利点があり、さらに比較的高い霧濃度を獲得することにより、輝度増強フィルム１の構造の欠陥を修飾し、製品の歩留りを高め、製造コストを低く抑えることができる。特に、輝度増強フィルム１の単独使用により入射される光線を均一に散乱させることができるため、仮に背面光モジュール（図示せず）は本発明の輝度増強フィルム１を採用すると、再びいかなる拡散フィルムを合わせて設置する必要がなく、または拡散フィルムに関する需要性を減らすことができるため、本発明においては背面光のモジュールを簡単化にし、後続の組立作業における組立のコストを低く抑えることができる。
【００３８】
図６、７を参照すると、図６、７は本発明の実施例１の拡散粒子を有する複合式の輝度増強フィルム（図６、７に示す本案）と、従来の拡散粒子を含まない輝度増強フィルム（図６、７に示す前案）とが二張重なり合って使用する状態における水平と垂直の視角の輝度値の比較図である。図６、７に示すように、その試験の結果は下記のとおりである。「下拡散フィルムのみ」の状態において、その輝度値は最低値である。また、異なる比率の拡散粒子に対しての混合を通して、「本案二張」の状態は「本案二張＋下拡散フィルム」の状態より優れた光学輝度の表現と拡散の能力を有し、しかも本案の実施例の輝度増強フィルムは「霧濃度」が比較的高いという利点を有するため、余分に「構造の欠点」を修飾する効果に達することができる。同様に、異なる比率の拡散粒子の混合を通して、「本案二張＋上拡散フィルム」と「前案二張＋上拡散フィルムと下拡散フィルム」の状態を比較してみると、「本案二張＋上拡散フィルム」の輝度値の曲線はさらに上昇の趨勢を有する。その他に、「本案一張＋前案一張」の状態において、その輝度値は最高値に達する。すなわち、「本案一張＋前案一張」を使用する場合、その他の各状態と比較してみると、全てさらに優れた光学の表面を有し、しかも全て下拡散フィルムを使用する必要がなく、従来の輝度増強フィルムが有する効果に達することができ、さらに本案の二張構造は上拡散フィルムと下拡散フィルムを使用する必要がなく、従来の輝度増強フィルムが有する効果に達することができ、しかも菱形鏡の欠点修飾と光源の均一化の効果を含む。
【００３９】
図８、９を参照すると、図８、９は本発明の実施例１の拡散粒子を有する複合式の輝度増強フィルムが比較的低い比率の拡散粒子を混合し（図８、９における本案の単張Ａ）、比較的高い比率の拡散粒子を混合し（図８、９に示す本案単張Ｂ）、および従来の拡散粒子を含まない輝度増強フィルム（図８、９に示す前案）が単独使用の状態における水平と垂直の視角の輝度値の比較図である。図８、９に示すように、その試験の結果は下記のとおりである。「下拡散フィルムのみ」の状態において、その輝度値は最低値である。「本案単張Ａ」または「本案単張Ｂ」は「下拡散フィルム＋前案」よりさらに均一した輝度値の分布を有する。また、「本案単張Ａ」または「本案単張Ｂ」は拡散の効果と結合し、その水平半輝度の角度と垂直半輝度の角度は全て増やす（例えば、水平半輝度の角度は４２°から５３°まで増やし、さらに垂直半輝度の角度は３２°から３５°まで増やす）ため、水平の視角が増大し、同時に中心視角のエネルギーが比較的大きい視角へ拡散するため、垂直の視角も増大する。さらに、大視角の情況において、「本案単張Ａ」または「本案単張Ｂ」は「下拡散フィルム＋前案」よりさらに高い輝度の均一性を有し、例えば垂直の測量角度が４０°であると、「本案単張Ａ」または「本案単張Ｂ」の輝度値は全て「下拡散フィルム＋前案」の輝度値より高い。また、本発明においてはすでに霧濃度を有することにより、上拡散フィルムを再び使用する必要がないため、拡散フィルムの使用を有効に節約することができる。
【００４０】
上述の如く、図１１に示す従来の輝度増強フィルム９によれば、輝度増強フィルム９は光線９４の全反射によって再び基板９１の第二表面から射出し易いため、光線９４の一次透過率の効率を低くし、さらに光消耗率を増やしてしまうなどの問題点があったが、図３に示す本発明の拡散粒子を有する複合式の輝度増強フィルムによれば、基材１１の第一表面１１ａにおいて湾曲菱形柱ユニット１２を形成し、さらに湾曲菱形柱ユニット１２の内に拡散粒子１３を混合することにより、確実に少なくとも二次元の集光効果と均一の拡散効果を提供することができ、さらに小角度の入射光線が全反射される確率を減らし、一次透過率を有効に高め、光消耗率を低く抑えることができる。
【産業上の利用可能性】
【００４１】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００４２】
【図１】本発明の実施例１の拡散粒子を有する複合式の輝度増強フィルムによる斜視図である。
【図２】本発明の実施例１の拡散粒子を有する複合式の輝度増強フィルムによる局部の斜視側面図である。
【図２ａ】本発明の実施例２の拡散粒子を有する複合式の輝度増強フィルムによる局部の斜視側面図である。
【図３】本発明の実施例１の拡散粒子を有する複合式の輝度増強フィルムによる使用時の説明図である。
【図４】本発明の実施例１の拡散粒子を有する複合式の輝度増強フィルムによる一次光線の透過率と反射率との曲線図である。
【図５】本発明の実施例１の拡散粒子を有する複合式の輝度増強フィルム（拡散粒子を含む湾曲菱形柱ユニット）と従来の輝度増強フィルム（拡散粒子を含まない湾曲菱形柱ユニット）との一次光線の透過率の曲線比較図である。
【図６】本発明の実施例１の拡散粒子を有する複合式の輝度増強フィルムと従来の拡散粒子を含まない輝度増強フィルムが二張重なり合った状態における水平視角の輝度値の比較図である。
【図７】本発明の実施例１の拡散粒子を有する複合式の輝度増強フィルムと従来の拡散粒子を含まない輝度増強フィルムが二張重なり合った状態における垂直視角の輝度値の比較図である。
【図８】本発明の実施例１の拡散粒子を有する複合式の輝度増強フィルムと従来の拡散粒子を含まない輝度増強フィルムが単独使用の状態における水平視角の輝度値の比較図である。
【図９】本発明の実施例１の拡散粒子を有する複合式の輝度増強フィルムと従来の拡散粒子を含まない輝度増強フィルムが単独使用の状態における垂直視角の輝度値の比較図である。
【図１０】従来の輝度増強フィルムによる斜視図である。
【図１１】従来の輝度増強フィルムによる使用時の説明図である。
【図１２】本発明の実施例１の拡散粒子を有する複合式の輝度増強フィルムによる顕微鏡の５００倍顕微写真である。
【符号の説明】
【００４３】
１    輝度増強フィルム                    １１    基材
１１ａ  第一表面                            １１ｂ  第二表面
１２    湾曲菱形柱ユニット                  １２ａ  第一傾斜面
１２ｂ  第二傾斜面                        １２１    側脊部
１３    拡散粒子                            １４    光線
１５    光線
９    輝度増強フィルム                    ９１    基板
９２    菱形柱ユニット                      ９３    光線
９４    光線
【図１】
2008102472.tif 000003
【図２】
2008102472.tif 000004
【図２ａ】
2008102472.tif 000005
【図３】
2008102472.tif 000006
【図４】
2008102472.tif 000007
【図５】
2008102472.tif 000008
【図６】
2008102472.tif 000009
【図７】
2008102472.tif 000010
【図８】
2008102472.tif 000011
【図９】
2008102472.tif 000012
【図１０】
2008102472.tif 000013
【図１１】
2008102472.tif 000014
【図１２】
2008102472.tif 000015